(57)【特許請求の範囲】
【請求項１】
ポリアリレート繊維からなる不織布、多孔質フッ素樹脂、ポリテトラフルオロエチレン粒子及び炭素材料を含んだ固体高分子型燃料電池用ガス拡散電極であって、前記不織布にポリテトラフルオロエチレン粒子が定着され、前記不織布が多孔質フッ素樹脂に包含されて多孔質フッ素樹脂の厚さが不織布の厚さよりも厚いことを特徴とする固体高分子型燃料電池用ガス拡散電極。
【請求項２】
前記多孔質フッ素樹脂が、フッ化オレフィン系樹脂であることを特徴とする請求項１に記載の固体高分子型燃料電池用ガス拡散電極。
【請求項３】
前記炭素材料が、粒子状であることを特徴とする請求項１に記載の固体高分子型燃料電池用ガス拡散電極。
【請求項４】
前記炭素材料が、カーボンブラックであることを特徴とする請求項１に記載の固体高分子型燃料電池用ガス拡散電極。
【請求項５】
前記カーボンブラックが、アセチレンブラックであることを特徴とする請求項４に記載の固体高分子型燃料電池用ガス拡散電極。
【請求項６】
請求項１に記載の固体高分子型燃料電池用ガス拡散電極を製造する方法であって、ポリテトラフルオロエチレン粒子の分散液をポリアリレート繊維からなる不織布に含浸若しくは塗布し、乾燥して前記不織布にポリテトラフルオロエチレン粒子を定着させた後、フッ素樹脂及び炭素材料を含んだ塗料を、前記ポリテトラフルオロエチレン粒子を定着させた不織布に含浸若しくは塗布し、乾燥することを特徴とする固体高分子型燃料電池用ガス拡散電極の製造方法。
【発明の詳細な説明】
【技術分野】
【０００１】
本発明は、固体高分子型燃料電池用ガス拡散電極、それを用いた固体高分子型燃料電池用膜−電極接合体およびその製造方法、ならびにそれを用いた固体高分子型燃料電池に関する。
【背景技術】
【０００２】
燃料電池は、燃料と酸化剤を連続的に供給し、これが電気化学反応したときの化学エネルギーを電力として取り出す発電システムである。この電気化学反応による発電方式を用いた燃料電池は、水の電気分解の逆反応、すなわち水素と酸素が結びついて電子と水が生成する仕組みを利用しており、高効率と優れた環境特性を有することから近年脚光を浴びている。
【０００３】
燃料電池は、電解質の種類によって、リン酸形燃料電池、溶融炭酸塩形燃料電池、固体酸化物形燃料電池、アルカリ形燃料電池および固体高分子型燃料電池に分別される。近年、特に常温で起動し、かつ起動時間が極めて短い等の利点を有する固体高分子型燃料電池が注目されている。この固体高分子型燃料電池を構成する単セルの基本構造は、固体高分子電解質膜の両側に触媒層を有するガス拡散電極を接合し、その外側の両面にセパレータを配したものである。
【０００４】
このような固体高分子型燃料電池では、まず、燃料極側に供給された水素がセパレータ内のガス流路を通ってガス拡散電極に導かれる。次いで、その水素は、ガス拡散電極にて均一に拡散された後に、燃料極側の触媒層に導かれ、白金などの触媒によって水素イオンと電子とに分離される。そして、水素イオンは電解質膜を通って電解質膜を挟んで反対側の酸素極における触媒層に導かれる。一方、燃料極側に発生した電子は、負荷を有する回路を通って、酸素極側のガス拡散層に導かれ、更には酸素側の触媒層に導かれる。これと同時に、酸素極側のセパレータから導かれた酸素は、酸素極側のガス拡散電極を通って、酸素極側の触媒層に到達する。そして、酸素、電子、水素イオンとから水を生成して発電サイクルを完結する。なお、固体高分子型燃料電池に用いられる水素以外の燃料としては、メタノールおよびエタノール等のアルコールがあげられ、それらを直接燃料として用いることもできる。
【０００５】
従来、固体高分子型燃料電池のガス拡散層としては、カーボン繊維からなるカーボンペーパーやカーボンクロスが用いられている。このカーボンペーパーやカーボンクロスにおいては、燃料電池運転時の加湿水やカソードでの電極反応で生成した水によるフラッディングを防止する目的で、表面またはその空隙内部に、ポリテトラフルオロエチレン（ＰＴＦＥ）等の撥水性バインダーによって撥水処理が施されている。しかしながら、これらのカーボンペーパーやカーボンクロスは、空孔径が非常に大きいため、十分な撥水効果が得られずに空孔中に水が滞留することがあった。
【０００６】
この点を改善するためのものとして、例えば特許文献１に示すように、カーボンペーパーに炭素等からなる導電性フィラーを含む有孔性樹脂を含有させたガス拡散電極が提案されている。しかしながら、特許文献１に示されるようなガス拡散電極は、カーボンペーパー表面上に直接、炭素などからなる導電性フィラーを含む有孔性樹脂を構成する塗料を塗布し、含浸・溶媒抽出・乾燥して作製するために、カーボンペーパーの空隙を多く塞いでしまい、そのため、空隙内部のガス透過性が悪くなり、電池性能を低下させるという問題を有していた。
【０００７】
また、特許文献２には、ステンレス鋼メッシュにカーボンブラックとＰＴＦＥとの混合物を塗布して撥水化層を形成することが記載されている。しかしながら、このような混合物を塗布して形成したものは、ステンレス鋼メッシュの空隙を多く塞いでしまい、そのため空隙内部のガス透過性が悪くなり、電池性能が低下するという問題があった。さらに、燃料電池の製造時には、ガス拡散電極を電解質に密着させたり、接着剤を用いて接着させたりする必要があるが、ガス拡散電極に圧力が付加されると、ガス拡散電極の多孔質膜の空隙がつぶされ、ガス・水の排出が妨げられてしまうという問題もあった。
【０００８】
特許文献３には、粒子径の分布中心の異なる少なくとも２種類の炭素粒子を混合したガス拡散層を備えた固体高分子膜型燃料電池が記載され、粒子径の大きい方の炭素粒子として黒鉛を用いること、フッ素樹脂で被覆して撥水性を付与した炭素粒子を用いて拡散層を形成することが記載されている。しかしながら、この固体高分子型燃料電池は、形成された拡散層の強度が低く、拡散層の撥水性も十分でないという問題があった。
【特許文献１】特開２００３−３０３５９５号公報
【特許文献２】特開２０００−５８０７２号公報
【特許文献３】特開２００１−５７２１５号公報
【発明の開示】
【発明が解決しようとする課題】
【０００９】
本発明は、以上のような問題点を改善することを目的としてなされたものである。すなわち、本発明の目的は、製造過程において多孔質膜の空隙がつぶされないで多孔質の膜を通してガス拡散性を良好に保ち、それによって電池特性を良好に保ち得る固体高分子型燃料電池用ガス拡散電極を提供することにある。
本発明の他の目的は、上記の固体高分子型燃料電池用ガス拡散電極を用いた固体高分子型燃料電池用膜−電極接合体およびその簡便な製造方法を提供することにある。
本発明の更に他の目的は、上記の固体高分子型燃料電池用ガス拡散電極を用いた電池性能が優れた固体高分子型燃料電池を提供することにある。
【課題を解決するための手段】
【００１０】
上記課題を解決する本願発明の固体高分子型燃料電池用ガス拡散電極は、ポリアリレート繊維からなる不織布、多孔質フッ素樹脂、ポリテトラフルオロエチレン粒子及び炭素材料を含んだ固体高分子型燃料電池用ガス拡散電極であって、前記不織布にポリテトラフルオロエチレン粒子が定着され、前記不織布が多孔質フッ素樹脂に包含されて多孔質フッ素樹脂の厚さが不織布の厚さよりも厚いことを特徴とする。
不織布は、高温時や高圧力下で分解をせず変形がごくわずかなポリアリレート繊維からなるものである。また、上記不織布が、ポリテトラフルオロエチレン粒子の分散液を含浸若しくは塗布により不織布繊維表面にポリテトラフルオロエチレン粒子が定着されている。
【００１１】
上記多孔質フッ素樹脂が、フッ化オレフィン系樹脂であることが好ましい。また、前記炭素材料が、粒子状であり、カーボンブラックであること、とりわけアセチレンブラックであることが好ましい。
【００１２】
本発明の固体高分子型燃料電池用ガス拡散電極の製造方法は、前記記載の固体高分子型燃料電池用ガス拡散電極を製造する方法であって、ポリテトラフルオロエチレン粒子の分散液をポリアリレート繊維からなる不織布に含浸若しくは塗布し、乾燥して前記不織布にポリテトラフルオロエチレン粒子を定着させた後、フッ素樹脂及び炭素材料を含んだ塗料を、前記ポリテトラフルオロエチレン粒子を定着させた不織布に含浸若しくは塗布し、乾燥することを特徴とする。
【発明の効果】
【００１５】
本発明の固体高分子型燃料電池用ガス拡散電極は、炭素材料を含有する多孔質フッ素樹脂からなる膜を有し、そして、フッ素樹脂による撥水性・排水性、および炭素材料による導電性を備えた滑らかな表面を有するものである。ただし、多孔質フッ素樹脂のみでは、製造工程にある加熱プレス時に空隙が潰れる問題が生じるので、その補強材として不織布を用いる。本発明における不織布は耐圧縮性に優れるため、不織布の空隙内部に包含される多孔質フッ素樹脂の空隙が不織布によって守られ加熱プレスによって潰れることがない。本発明の固体高分子型燃料電池用ガス拡散電極は、上記の特徴を有しているので、燃料電池運転時の加湿水や生成水によるフラッディングを防止し、また反応ガスの供給、除去を速やかに行うための撥水性、発生した電気を効率よく伝える導電性に優れている。また、不織布の働きにより、燃料電池作製時に負荷されるガス拡散電極への圧力によっても、多孔質であるガス拡散電極の空隙がつぶされることがなく、水やガスの透過を妨げることがない。
また、多孔質フッ素樹脂は触媒層との密着がよく隙間が出来ないので、触媒層と多孔質フッ素樹脂膜との間に水が溜まることがない。また、炭素材料を用いることにより導電性も保たれる。
一方、本発明の固体高分子型燃料電池用ガス拡散電極を用いた燃料電池は、発電サイクルにおいて、ガス・水の排出性、導電性に優れている。また、本発明の固体高分子型燃料電池用ガス拡散電極は滑らかな表面を有するので、従来の炭素繊維シートを用いた場合に比べて、触媒層や高分子固体電解質膜を傷つけたり破壊したりすることが無いという効果もある。
【発明を実施するための最良の形態】
【００１６】
以下、本発明について具体的に説明する。
本発明の固体高分子型燃料電池用ガス拡散電極は、炭素材料を含む多孔質フッ素樹脂を有し、構造保持（空隙潰れ抑止）材料として不織布を用い、前記多孔質フッ素樹脂に不織布を包含する構造である（以下、この構造体を多孔質膜という）。多孔質フッ素樹脂層の厚さが不織布層よりもわずかに厚いため、多孔質膜は滑らかな面を有する。多孔質膜は、フッ素樹脂による撥水性・排水性、および炭素材料による導電性、不織布による強度を備えた滑らかな表面を有するものである。
また、さらには、上記不織布は上記の多孔質フッ素樹脂塗布液を含浸塗布される前に、ポリテトラフルオロエチレン粒子の分散液を含浸若しくは塗布されている。これにより不織布繊維表面にポリテトラフルオロエチレン粒子が定着されるので不織布の繊維表面の撥水性を上げることができて実質的に不織布自体の撥水性を上げたのと同様な効果が得られる。
【００１７】
前記不織布としては、炭素繊維、ガラス繊維、アラミド繊維、ポリエチレン繊維、ポリプロピレン繊維、ポリエチレンテレフタレート繊維、ポリブチルテレフタレート繊維、ポリアリレート繊維、ポリビニールアルコール繊維、ベンズアゾール繊維、ポリパラフェニレンベンゾビスオキサゾール繊維、ポリフェニレンサルファイド繊維、ポリテトラフルオロエチレン繊維などの繊維からなる不織布を挙げることができる。この中でもポリテトラフルオロエチレン粒子の定着性が優れているポリアリレート繊維から得られた不織布が好ましい。
【００１８】
本発明において、多孔質フッ素樹脂としては、フッ化オレフィン系樹脂、テトラフルオロエチレン樹脂、テトラフルオロエチレン−フルオロアルキルビニルエーテル共重合体、フルオロエチレン−ヘキサフルオロプロピレン共重合体等からなるものがあげられ、これらの１種以上からなるフッ素樹脂を選択して用いることができる。これらの中でも、フッ化オレフィン系樹脂は、耐熱性が高く、機械的強度が良好であるので、特に好ましい。フッ化オレフィン系樹脂は、精度良く多孔質膜を形成することが可能であり、多孔質膜内部の加湿水およびカソードでの生成水を良好に排水することができるという利点を有している。本発明でいうフッ化オレフィン系樹脂とは、フッ化ビニリデンのホモポリマーの他、四フッ化エチレン、六フッ化プロピレン、エチレンからなる群より選ばれる１種類以上のモノマーとフッ化ビニリデンとからなるコポリマーおよび３元以上の多元重合体を包含する。また、これらの樹脂を単独で用いる場合に加えて、２種以上の樹脂を混合して使用することもできる。
【００１９】
上記多孔質フッ素樹脂は、重量平均分子量が１０万〜１２０万の範囲にあることが好ましい。重量平均分子量が１０万未満の場合は、強度が低くなる場合があり、一方、１２０万を越えると、溶媒への溶解性が劣ることから、塗料化が困難になったり、塗料の粘度ムラが生じて、最終的なガス拡散電極の厚さ精度が低下し、触媒層との密着性が不均一となる場合がある。
【００２０】
本発明においては、前記不織布の繊維表面を撥水化させるためにポリテトラフルオロエチレン粒子のディスパージョンを含浸若しくは塗布して該不織布にポリテトラフルオロエチレン粒子を定着させる。または、上記多孔質フッ素樹脂の塗布液にポリテトラフルオロエチレン粒子を混合させた後、該混合液を不織布に含浸若しくは塗布して定着させてもよい。
ここで使用されるポリテトラフルオロエチレンの粒子径は１μｍ以下が好ましく使用され、形状については限定されず、アルコール類や界面活性剤に分散された所謂ディスパージョン(分散液)を使用するのが好ましい。例えば、デュポン三井フロロケミカル製の商品名：３１−ＪＲ（ポリテトラフルオロエチレンのディスパージョン、粒子径が４００ｎｍ程度）が使用可能である。
上記多孔質フッ素樹脂とポリテトラフルオロエチレン粒子の重量比は、多孔質フッ素樹脂を１重量部に対して、ポリテトラフルオロエチレン粒子０．１重量部乃至３重量部の範囲が好ましい。さらに好ましくは、０．３重量部乃至１．５重量部の範囲である。ポリテトラフルオロエチレン粒子が０．１重量部より少ないと撥水性の効果が少なく、３重量部より多いと、多孔質膜の内部に充填され過ぎてガス拡散能力が低下しやすい。いずれの場合においても、結果としては、燃料電池性能の低下を引き起こしやすい。
【００２１】
炭素材料は、如何なるものでも利用することが可能であり、粒子状のものが好ましい。例えば、ファーネスブラック、チャネルブラック、アセチレンブラック等に代表される、いわゆるカーボンブラックを用いることができる。カーボンブラックは、比表面積や粒子径の大きさによらず、いずれのグレードのものでも使用可能であり、例えば、ライオンアクゾ社製：ケッチェンＥＣ、キャボット社製：バルカンＸＣ７２Ｒ、電気化学工業社製：デンカブラック等があげられる。また、これらの中でも、高導電性および塗液中での分散性の点から、カーボンブラックが好適に用いられ、特にアセチレンブラックが好適に用いられる。本発明において、これらの炭素材料は、平均一次粒子径が１０〜１００ｎｍの範囲のものが好ましい。
【００２２】
上記多孔質フッ素樹脂と炭素材料の重量比は、多孔質フッ素樹脂を１重量部に対して、粒子状炭素材料０．１重量部乃至３重量部の範囲が好ましい。さらに好ましくは、０．３重量部乃至１．５重量部の範囲である。炭素材料が０．１重量部より少ないと、炭素繊維で導電性を確保しつつもガス拡散層の導電性の低下が見られ、３重量部より多いと、多孔質膜の内部に充填され過ぎてガス拡散能力が低下しやすい。いずれの場合においても、結果としては、燃料電池性能の低下を引き起こしやすい。
【００２３】
本発明の固体高分子型燃料電池用ガス拡散電極には、上記の微粒子状の炭素材料の他に、繊維状の炭素材料（以下、炭素繊維という）を使用してもよい。炭素繊維には、カーボン繊維や昭和電工のカーボンナノファイバー（商品名：VGCF）やカーボンナノチューブが挙げられる。炭素繊維のアスペクト比（繊維の断面の直径と繊維の長さ(曲がっていれば曲がったなりの長さ)）は、５乃至１０００が好ましい。本発明でもちいる炭素繊維は、グラファイト化が進んだ高い導電性をもつので、ガス拡散電極の抵抗低減に効果がある。
炭素繊維の好適な使用範囲は、重量比で多孔質フッ素樹脂１重量部に対して、炭素繊維は３６８重量部以下が好ましい。炭素繊維が３６８重量部より多いと、多孔質膜の内部の多孔質フッ素樹脂への分散性が劣化し、ガス拡散電極の表面に凹凸が生じて、隣接層（例えば触媒層）との間にわずかな隙間が生じ、ガス拡散能力が低下しやすい。いずれの場合においても、結果としては、燃料電池性能の低下を引き起こしやすい。
【００２４】
本発明においては、さらに上記の炭素材料以外のフィラーを含んでも良い。特に撥水性を向上させるものが良い。フィラーの粒子径としては、いずれの大きさのものでも使用可能であるが、非常に大きい場合は、多孔質の空孔を塞いでしまうという問題が発生する。したがって、一般には、粒子状の炭素材料の粒子径と同程度の粒径範囲、すなわち、１０〜５００ｎｍの範囲のものが好ましい。
【００２５】
また、上記フィラーと多孔質フッ素樹脂の重量比は、多孔質フッ素樹脂１重量部に対して、フィラー３重量部以下が好ましい。さらに好ましくは、０．５重量部以下である。上記フィラーの配合量が３重量部より多いと、多孔質膜の内部に充填され過ぎてしまい、ガス拡散能力の低下および導電性の低下の原因となりやすい。結果的には、燃料電池性能の低下を引き起こしやすい。
【００２６】
また、本発明の固体高分子型燃料電池用ガス拡散電極において、前記不織布、多孔質フッ素樹脂、ポリテトラフルオロエチレン粒子及び炭素材料を含む多孔質膜にシート状の導電性多孔質体が積層されていてもよい。該導電性多孔質体としては、カーボン繊維からなるカーボンペーパー及びカーボンクロス、発泡ニッケル、チタン繊維焼結体等をあげることができる。導電性多孔質体が積層されたガス拡散電極は、多孔質膜と導電性多孔質体とが積層構造を有しているため、前記特許文献１に記載の燃料電池用ガス拡散電極とは異なり、多孔質膜を構成する樹脂及び炭素材料などによって導電性多孔質体の空隙が塞がれることがない。したがって、空隙内部のガス透過性が良好であり、電池性能を低下させるという問題がなくなる。
【００２７】
本発明において、前記固体高分子型燃料電池用ガス拡散電極の多孔質膜の厚みとしては、５μｍ乃至２００μｍであることが好ましく、より好ましくは１０μｍ乃至１５０μｍであり、さらに好ましくは１５μｍ乃至７０μｍである。厚みが５μｍより小さいと、保水効果が十分でなく、２００μｍより大きいと、厚すぎてガス拡散能力、排水能力が低下し、電池性能低下を引き起こしやすい。
【００２８】
本発明の固体高分子型燃料電池用ガス拡散電極の多孔質膜は、上記フッ素樹脂により多孔質のフッ素樹脂膜が形成されるが、多孔質膜の構造を測る尺度としては、密度、空隙率、孔径がある。本発明の固体高分子型燃料電池用ガス拡散電極において、多孔質膜の空隙率は、６０％〜９５％の範囲が好適であり、より好ましくは７０％以上、特に好ましくは８０％以上の範囲である。空隙率が６０％未満では、ガス拡散能および水の排出が不十分であり、９５％を超えると、機械的強度が著しく低下し、燃料電池を組み上げるまでの工程で破損しやすくなる。
【００２９】
なお、上記の空隙率は、（多孔質フッ素樹脂の比重）×（多孔質フッ素樹脂の重量含有率）＝ａ、（粒子状の炭素材料の比重）×（多孔質膜における粒子状炭素材料の重量含有率）＝ｂ、（ポリテトラフルオロエチレン粒子の比重）×（多孔質膜におけるポリテトラフルオロエチレン粒子の重量含有率）＝ｃ、（不織布の比重）×（多孔質膜における不織布の重量含有率）=ｄ、および多孔質膜の密度を下記の式に代入することにより求めることができる。
空隙率（％）＝［｛（ａ＋ｂ＋ｃ＋ｄ）―  多孔質フッ素樹脂膜の密度｝／（ａ＋ｂ＋ｃ＋ｄ）］×１００
【００３０】
また、密度は、以下に示すように、ガス拡散電極の多孔質膜の膜厚および単位面積当たりの重量で決定でき、０．１０乃至０．６５ｇ／ｃｍ３の範囲が上記と同様の理由で好適である。
密度（ｇ／ｃｍ３）＝単位面積当たりの重量／(膜厚×単位面積)
【００３１】
また、孔径は、０．５μｍ〜１０μｍの範囲が好適であり、より好ましくは３μｍ以上、更に好ましくは５μｍ以上である。孔径が０．５μｍ以下であると、ガス拡散性能および水の排出が不十分である。
【００３２】
本発明の固体高分子型燃料電池用ガス拡散電極は、次のようにして製造することができる。まず、フッ素樹脂を溶媒に溶解させ、炭素材料、さらに、場合によっては炭素材料以外のフィラーを分散させて溶媒混合物を作製する。次いで、前記フッ素樹脂が溶解する溶媒よりも沸点が高く、且つ前記フッ素樹脂を溶解しない溶媒を混合し、塗料を作製する。フッ素樹脂が溶解する溶媒としては、例えば、１−メチル−２−ピロリドンがあげられる。また、フッ素樹脂を溶解しない溶媒としては、例えば、ジエチレングリコールがあげられる。塗料の溶解・分散・混合は、市販の撹拌機、分散機を用いることができる。得られた塗料を、適当な不織布に塗布し、乾燥することによって導電性の多孔質フッ素樹脂膜を形成し、本発明のガス拡散電極を得ることができる。また、別の方法として上記で得られた塗料の中に、適当な不織布を浸漬させ、適当な間隔をあけたロールなどの隙間で余分な塗料を除去した後に乾燥することによって導電性の多孔質膜を形成し、本発明のガス拡散電極を得ることができる。
さらに別な方法として、適当な基体に上記で得られた塗料を、塗布した後、適当な不織布に転写して、乾燥することによって導電性の多孔質膜を形成し、本発明のガス拡散電極を得ることができる。このときの基体は乾燥後に剥離するか、膜−電極接合体を作製するときに除去する。基体として、例えばポリイミドフィルム、ポリエチレンナフタレートフィルム（ＰＥＮ）などが好適に使用される。
また、あらかじめ撥水性フィラーであるポリテトラフルオロエチレン粒子のディスパージョンを不織布に含浸若しくは塗布したのち、加熱乾燥し、不織布を撥水化し、その後上記の塗料を不織布に塗布し、乾燥することによって導電性の多孔質膜を形成し、本発明のガス拡散電極を得ることができる。不織布を撥水化する工程以降は、上記と同様の手法を用いてガス拡散電極を作製できる。
【００３３】
また、本発明の固体高分子型燃料電池用ガス拡散電極が、上記の多孔質膜にシート状導電性多孔質体を積層した構造の場合には、上記のようにして形成された多孔質膜の上に、シート状導電性多孔質体を重ね、熱プレス等の熱圧手段により加圧して接合することによって作製することができる。
【００３４】
本発明の固体高分子型燃料電池用膜−電極接合体は、上記のようにして作製された固体高分子型燃料電池用ガス拡散電極が、高分子電解質膜の両面に触媒層を介して積層された構造を有するものである。この固体高分子型燃料電池用膜−電極接合体は、次のようにして製造することができる。その製造方法の一つは、まず、基体の上に、上記と同様にして、炭素材料を含む多孔質フッ素樹脂よりなる多孔質膜を形成してガス拡散電極を作製し、その上に触媒層形成用の塗料を塗布して触媒層付きガス拡散電極を作製し、次いで得られた２つの触媒層付きガス拡散電極を、それらの触媒層が高分子電解質膜の両面に接するように載置し、熱プレス等の熱圧手段により高分子電解質膜と触媒付きガス拡散電極とを接合させることによって、固体高分子型燃料電池用の膜−電極接合体を作製することができる。
【００３５】
また、他の一つは、高分子電解質膜の両面に触媒層形成用の塗料を塗布して触媒層を形成し、触媒層付き高分子電解質膜を作製する。次いで、触媒層付き高分子電解質膜の触媒層両面に、それぞれ上記のようにして作製されたガス拡散電極を配し、熱プレス等の熱圧手段により触媒層付き高分子電解質膜とガス拡散電極を接合させることによって、固体高分子型燃料電池用膜−電極接合体を作製することができる。
【００３６】
本発明の膜−電極接合体の製造方法は、上記のように触媒層付きガス拡散電極又は触媒層付き高分子電解質膜を作製し、熱プレスによりそれぞれ高分子電解質膜又はガス拡散電極に接合するのみであるので、膜−電極接合体を非常に簡単に製造することができる。また、形成された膜−電極接合体は、上記のガス拡散電極を備えているので、ガス・水の排出が良く、導電性に優れている。
【００３７】
したがって、この膜−電極接合体の両面にカーボンペーパーやクロスを配し、そしてその外側にセパレータを配したセルよりなる本発明の固体高分子型燃料電池は、優れた発電特性を有するものとなる。また、カーボンペーパー類無しでの構成でも本発明のフッ素樹脂からなる多孔質膜は使用可能である。なお、セパレータとしては、固体高分子型燃料電池において使用される公知のものならば如何なるものでも使用することができる。
【実施例】
【００３８】
本発明を実施例によってより具体的に説明する。以下のように固体高分子型燃料電池用ガス拡散電極を作製し、続いて該ガス拡散電極を燃料極側および酸素極側の何れにも配備した固体高分子型燃料電池を作製し評価した。
【００３９】
（固体高分子型燃料電池用ガス拡散電極の製造）
実施例１〜８
フッ化ビニリデン樹脂３０重量部を６００重量部の１−メチル−２−ピロリドンに溶解し、更に平均一次粒子径３００ｎｍのポリテトラフルオロエチレン粒子を表１記載の重量部を分散し、次いで平均一次粒子径４０ｎｍのアセチレンブラックを表1記載の重量部を分散して混合溶媒を得た。次いで、４５重量部のジエチレングリコールを混合・撹拌して塗料を得た。得られた塗料を、ポリアリレート繊維不織布にアプリケーターを用いて塗工して塗工膜を得、乾燥させて、表１記載の熱プレス前膜厚の多孔質膜よりなる本発明の固体高分子型燃料電池用ガス拡散電極を得た。
【００４０】
実施例９
表１記載のポリテトラフルオロエチレン粒子の固形分重量部となるように濃度調整した平均一次粒子径３００ｎｍのポリテトラフルオロエチレン粒子の界面活性剤入り水分散液に、ポリアリレート繊維不織布を含浸し、乾燥させて、ポリテトラフルオロエチレン粒子をポリアリレート繊維不織布に定着させた。
一方、フッ化ビニリデン樹脂３０重量部を６００重量部の１−メチル−２−ピロリドンに溶解し、更に平均一次粒子径４０ｎｍのアセチレンブラックを表1記載の重量部を分散し、混合溶媒を得た。次いで、４５重量部のジエチレングリコールを混合・撹拌して塗料を得た。得られた塗料を、上記ポリテトラフルオロエチレン粒子が定着したポリアリレート繊維不織布にアプリケーターを用いて塗工して塗工膜を得、乾燥させて、表１記載の熱プレス前膜厚の多孔質膜よりなる本発明の固体高分子型燃料電池用ガス拡散電極を得た。
【００４１】
比較例１〜４
フッ化ビニリデン樹脂３０重量部を６００重量部の１−メチル−２−ピロリドンに溶解し、更に平均一次粒子径４０ｎｍのアセチレンブラックを表1記載の重量部を分散し、混合溶媒を得た。次いで、４５重量部のジエチレングリコールを混合・撹拌して塗料を得た。得られた塗料を、ポリエチレンナフタレートフィルム（ＰＥＮ）にアプリケーターを用いて塗工して塗工膜を得、乾燥させて、表１記載の熱プレス前膜厚の多孔質膜よりなる比較用のガス拡散電極を得た。
【００４２】
（物性値測定と空隙潰れ確認試験）
前記実施例１〜９及び比較例１〜４で得たガス拡散電極の単位面積当たりの重量と膜厚を測定した。測定した重量から密度を算出し、空隙率を算出した。続いて、熱プレスによる空隙潰れの程度を確認するため、各ガス拡散電極に熱プレス（１２０℃、１０ＭＰａ、１０分）して、熱プレス後の膜厚を測定した。続いて、次式の膜厚変化率(%)を求めた。これらの結果を表１に示した（表1中の空隙率は熱プレス前の値である）。
膜厚変化率(％)＝(熱プレス前の膜厚―熱プレス後の膜厚)／熱プレス前の膜厚×１００
表１の膜厚変化率の結果から明らかなように、実施例１〜９の本発明の固体高分子型燃料電池用ガス拡散電極は、１．５〜５．１％の少ない変化率であった。これは、ガス拡散電極内部の不織布が耐圧縮性に優れるため、不織布の空隙内部に包含される多孔質のフッ化ビニリデン樹脂の空隙が不織布によって守られ加熱プレスによって潰れていないことを示すものである。これに対して、不織布を用いていない比較例１〜４のガス拡散電極では、膜厚変化率が３４．８〜３５％であり、加熱プレスによって多孔質のフッ化ビニリデン樹脂の空隙が潰れてしまっていることを示している。
【００４３】
【表１】
0005222501.tif 000002
【００４４】
（固体高分子型燃料電池の作製）
（１）固体高分子型燃料電池の作製１
実施例１〜９及び比較例１〜４で得られた５０ｍｍ角のガス拡散電極を各々２枚用意した。白金触媒を担持させたカーボンとイオン伝導性樹脂および水とエタノールの混合溶媒からなる触媒塗料を上記２枚のガス拡散電極の多孔質膜の表面にそれぞれ塗布・乾燥し、触媒層を形成し、触媒層付きガス拡散電極を得た。それぞれの白金触媒の量は、０．３ｍｇ／ｃｍ２であった。次いで、２枚の触媒層付きガス拡散電極の間に、触媒層面が電解質膜（デュポン社製、商品名：ナフィオン１１７）と接するように配し、熱プレス（１２０℃、１０ＭＰａ、１０分）にて触媒層付きガス拡散電極と電解質膜とを接合し、（比較例ではガス拡散電極製造時に用いた基材であるＰＥＮフィルムを剥離除去して）、膜−電極接合体を得た。得られた膜−電極接合体の両側にカーボンペーパーを配し、その外側に黒鉛製セパレータを配し、単セルに組み込んで評価用の固体高分子型燃料電池（実施例１−１〜実施例９−１、比較例１−１〜比較例４−１）を得た。
【００４５】
（２）固体高分子型燃料電池の作製２
実施例１〜９及び比較例１〜４で得られた５０ｍｍ角のガス拡散電極を各々２枚用意した。一方、高分子電解質膜（デュポン社製、商品名：ナフィオン１１７）の両面に、白金触媒を担持させたカーボンとイオン伝導性樹脂および溶媒からなる触媒塗料を塗布・乾燥し、触媒層を形成して、触媒層付き高分子電解質膜を得た。それぞれの白金触媒の量は、０．３ｍｇ／ｃｍ２であった。次いで、上記各実施例及び比較例の２枚のガス拡散電極の間に、ガス拡散電極面が上記触媒層付き高分子電解質膜に接するように配し、熱プレス（１２０℃、１０ＭＰａ、１０分）にて触媒層付き高分子電解質膜とガス拡散電極とを接合し、（比較例はガス拡散電極製造時に用いた基材であるＰＥＮフィルムを剥離除去して）、膜−電極接合体を得た。得られた膜−電極接合体の両面にカーボンペーパーを配し、その外側に黒鉛製セパレータを配し、単セルに組み込んで評価用の固体高分子型燃料電池（実施例１−２〜実施例９−２、比較例１−２〜比較例４−２）を得た。
【００４６】
（固体高分子型燃料電池の評価）
上記、固体高分子型燃料電池２６種（実施例１−１〜実施例９−１、比較例１−１〜比較例４−１）（実施例１−２〜実施例９−２、比較例１−２〜比較例４−２）の発電特性を下記の要領で評価した。固体高分子型燃料電池の供給ガスとして、燃料極側に水素ガスおよび酸素極側に酸素ガスを用いた。水素ガスは８５℃の加湿温度で５００ｍＬ／ｍｉｎ、０．１ＭＰａとなるように供給し、酸素ガスは７０℃の加湿温度で１０００ｍＬ／ｍｉｎ、０．１ＭＰａとなるように供給した。この条件下で、電流密度１Ａ／ｃｍ２での電圧を測定した。その結果を表２に示す。
【００４７】
【表２】
0005222501.tif 000003
【００４８】
表２に示すように、実施例１〜９で得られたガス拡散電極を備えた本発明の固体高分子型燃料電池（実施例１−１〜実施例９−１及び実施例１−２〜実施例９−２）は、電圧が０．６６〜０．７５Ｖであって、比較例１〜４で得られたガス拡散電極を備えた固体高分子型燃料電池（比較例１−１〜比較例４−１及び比較例１−２〜比較例４−２）の電圧０．５８〜０．６２Ｖよりも高く、発電特性が優れていた。これは、本発明のガス拡散電極が、表１の膜厚変化率の値から明らかな通りフッ素樹脂多孔質膜の空隙が構造補強材に不織布を含むことで膜−電極接合体を作製時の熱プレスで潰れることが少なくなったため、燃料電池運転時の加湿水や生成水によるフラッディングを防止することができ、ガス透過性が高くなったため、本ガス拡散電極を用いた固体高分子型燃料電池の発電特性に代表される電池性能が良好となったものである。また、実施例９で得られたガス拡散電極を備えた固体高分子型燃料電池、すなわち、実施例９−１、実施例９−２のガス拡散電極を備えた固体高分子型燃料電池の発電性能が特に優れているのは、ポリテトラフルオロエチレン粒子が不織布であるポリアリレートの撥水性を向上させた効果と考えられる。